Brevet FR3068693A1 — publié le 20190111

La présente invention se rapporte au domaine des électrolytes polymères conducteurs d'ion unique et vise notamment à proposer de nouveaux sels polymères asymétriques pour le transport des cations, tel que le lithium, dans des systèmes électrochimiques. Les principaux systèmes électrochimiques utilisent le cation lithium comme espèce ionique de transport. Par exemple, dans le cas d'un accumulateur au lithium, le cation lithium extrait de la cathode lors de la charge de la batterie vient se déposer sur l'anode, et inversement, il s'extrait de l'anode pour s'intercaler dans la cathode lors de la décharge. Son transport est assuré par un électrolyte conducteur ionique. La nature de l'électrolyte conducteur ionique utilisé revêt un caractère essentiel pour les performances du système électrochimique. La conductivité ionique de l'électrolyte conditionne notamment l'efficacité du système électrochimique étant donné qu'elle intervient sur la mobilité des ions entre les électrodes positive et négative. D'autres paramètres interviennent également dans le choix de l'électrolyte mis en oeuvre. Il s'agit notamment de sa stabilité thermique, chimique ou électrochimique au sein du système électrochimique, ainsi que des critères économiques, de sécurité et de respect de l'environnement. D'une manière générale, les électrolytes des systèmes électrochimiques se présentent sous forme liquide, gélifiée ou solide. La présente invention s'intéresse plus particulièrement aux électrolytes sous forme solide, et plus particulièrement aux électrolytes polymères solides, qui se révèlent plus sûrs sur le plan de la sécurité et ne nécessitent pas obligatoirement l'utilisation d'un séparateur. A titre illustratif de ces électrolytes polymères peuvent notamment être cités des poly(oxyéthylène) POE dans lesquels est classiquement dissous un sel de métal alcalin ou alcalino-terreux suivant la chimie des électrodes. Toutefois, ces électrolytes présentent des performances limitées en matière de conductivité ionique liées au mécanisme de transport du cation, dit « assisté », et nécessitent une température d'utilisation élevée (60 °C à 80 °C). Différentes études ont donc été menées en vue d'augmenter les performances de conduction ionique des électrolytes polymères. 2 Il a ainsi été proposé un mélange d'un polystyrène porteur de groupements sulfonyl(trifluorométhylsulfonyl)imide et de POE pour réaliser une membrane d'électrolyte (Meziane et al. Electrochimica Acta, 2011, 57, 14-19). Ces électrolytes polymères présentent néanmoins des conductivités ioniques insuffisantes, de l'ordre de 5 9,5.10-6 S/cm à70 °C. Il a également été considéré, pour les systèmes d'électrolyte au lithium, l'incorporation d'un sel de lithium bis (trifluorométhane) sulfonimide (LiTFSI) dans l'unité répétitive, conjointement au styrène, pour former du poly(styrène trifluorométhanesulfonylimide de lithium) P(STFSILi). A l'issue de la polymérisation, le 10 poly(électrolyte) possède une architecture copolymère bloc BAB comportant un bloc central «A» de PEO. La conductivité maximale, de l'ordre de 10-5 S/cm, est obtenue à 60 °C avec un polymère comportant 78 % en masse de POE. (R Bouchet et al., Nature Materials (2013), 12, 452). L'incorporation d'un groupe fonctionnel en extrémité d'un copolymère à blocs de ce type s'est révélée bénéfique pour sa conductivité. (G. Lo et al., 15 ACS Macro Lett. (2013), 2, 990 et H. Jung et al., Macromolecules (2017), 50, 3224) Pour des raisons évidentes, l'amélioration des performances des électrolytes relève d'un objectif permanent. Il demeure donc un besoin de disposer d'un électrolyte possédant une conductivité ionique élevée et possédant de préférence un nombre de transport du cation le 20 plus proche de l'unité possible. Il demeure également un besoin de disposer d'un électrolyte possédant une stabilité électrochimique améliorée. La présente invention vise précisément à proposer de nouveaux composés utiles à titre d'électrolytes, conducteurs ioniques, cationiques ou protoniques car présentant 25 une conductivité ionique ou protonique et une stabilité électrochimique améliorées. Plus particulièrement, elle concerne, selon un premier de ses aspects, un composé de type sulfonamide asymétrique, notamment utile à titre d'électrolyte polymère à conduction d'ion unique, comprenant au moins : - un groupement polycyclique, Ar, formé de deux à six cycles dont l'un au 30 moins est aromatique, lesdits cycles comprenant, indépendamment les uns des autres, de 4 à 6 chaînons, ledit groupement polycyclique pouvant inclure jusqu'à 18 hétéroatomes, en particulier choisis dans le groupe constitué de S, N et 0 ; 3 - une chaîne aliphatique, linéaire ou ramifiée, saturée ou insaturée, ladite chaîne étant éventuellement interrompue par un ou plusieurs hétéroatomes, par un ou plusieurs métalloïdes, éventuellement substituée par un ou plusieurs atomes de fluor, et/ou contenant un ou plusieurs groupes choisis dans le groupe constitué des groupes hydroxyle, 5 -NH2 et oxo ; - ledit groupement Ar et ladite chaine aliphatique étant liés de manière covalente via un espaceur figuré par un motif sulfonamide -S02-NH-, ou sa forme anionique ; et, le cas échéant - un contre-cation de la forme anionique du motif sulfonamide, choisi parmi les 10 métaux alcalins et le proton H. En particulier, les composés selon l'invention sont sous la forme d'un sel possédant à titre d'espaceur, la forme anionique du sulfonamide -S02-N--, et un contre-cation, de préférence alcalin, et en particulier un atome de lithium. 15 En particulier, le motif sulfonamide est lié audit groupement polycyclique via son atome d'azote et à ladite chaîne aliphatique via son atome de soufre. En particulier, le lien covalent entre l'atome d'azote et ledit groupement polycyclique est établi via une structure aromatique formant tout ou partie dudit groupement polycyclique. 20 En particulier, le groupement polycyclique Ar est sous une forme condensée aromatique. Certes des sulfonamides ont déjà été considérés pour l'élaboration de (co)- solvants pour les batteries lithium-ion. Toutefois, l'architecture des composés correspondants est très différente. Les composés possèdent pour l'essentiel une liaison de 25 l'atome de soufre du sulfonamide à des chaînes alkyles fluorées courtes et de l'azote de ce sulfonamide à des fonctions hydrocarbonées simples. (D Bresser et al. EP 3 050 872) Les sulfonamides liés à une espèce aromatique sont rares dans la littérature publiée. A la connaissance des inventeurs, seule la publication H. Ohno et al. (Solid State Ionics (1999), 124, 323) décrit des composés dont le motif sulfonamide est lié via son 30 atome d'azote à un phényle. Ce sel asymétrique peut être en outre connecté via l'atome de soufre de l'anion sulfonamide à un polymère de type PEO (550 g/mol). En conséquence, 4 les composés décrits dans ce document sont dénués du motif polycyclique considéré selon l'invention. Or, les composés selon l'invention, lorsqu'utilisés à titre d'électrolytes, s'avèrent particulièrement intéressants au regard de leur spécificité originale de posséder 5 un tel groupement polycyclique. Comme il ressort de ce qui précède, l'atome d'azote du motif sulfonamide anionique est lié par covalence à un groupe aromatique (Ar). Pour sa part, l'atome de soufre du motif sulfonamide est lié à un groupe de type oligomère ou polymère. C'est la déprotonation du motif sulfonamide qui génère la base de Lewis. Or, avantageusement, le 10 caractère base de Lewis du sulfonamide est augmenté par la structure aromatique, à laquelle il est lié via son atome d'azote. En effet, la charge négative de la base de Lewis se trouve délocalisée sur les atomes d'oxygène du sulfonamide, par rapport aux électrons n délocalisés au niveau de la structure aromatique. Ainsi, la structure aromatique permet d'augmenter les caractéristiques physico-chimiques du sel asymétrique de deux manières. 15 Tout d'abord, elle contribue à la stabilisation électronique du sel par délocalisation de sa charge anionique. La structure aromatique, localisée à proximité, car liée à l'atome d'azote du sulfonamide, renforce la densité électronique anionique et cette délocalisation améliore ainsi la dissociation du cation, généralement le lithium, du composant anionique du composé selon l'invention. 20 Par ailleurs, la structure aromatique contribue par sa taille, en tant qu'agent structurant directionnel, à l'organisation structurale du polymère à l'état solide. Un motif aromatique monocyclique, de taille plus réduite à l'image d'un radical phényle, est moins capable de diriger l'organisation structurale du sel qu'un motif polycyclique de taille plus importante. Les interactions connues d'empilement E (Van der Waals) des anneaux 25 aromatiques proximaux ont un effet significatif pour diriger l'organisation de la structure, en combinaison avec le volume stérique de la structure aromatique polycyclique. Un groupement naphtalène fonctionnalisé est connu pour s'auto-assembler via l'empilement E (interaction de Van der Waals) et les dimensions d'un cycle aromatique plus grand, en particulier par rapport au benzène, introduisent une dimension stérique favorable à cet 30 auto-assemblage. Les inventeurs ont ainsi constaté que la taille et la position du groupement aromatique Ar dans l'architecture macromoléculaire des composés selon 5 l'invention sont des paramètres déterminants pour l'efficacité des électrolytes qui en dérivent. Avantageusement, la conductivité ionique d'un électrolyte selon l'invention est basée sur un mécanisme de conduction « direct », par « saut » (« hopping » en langue 5 anglaise) des cations Cx+ du groupement sulfonamide anionique, localisé sur un groupement polycyclique Ar, à l'autre. Selon un autre de ses aspects, la présente invention se rapporte à l'utilisation de la forme anionique d'un sulfonamide asymétrique selon l'invention à titre d'électrolyte. Selon encore un autre de ses aspects, la présente invention se rapporte à un 10 électrolyte formé en tout ou partie par la forme anionique d'un sulfonamide asymétrique selon l'invention. En particulier, la forme anionique considérée est un sel alcalin, et en particulier le sel de lithium. Les macromolécules selon l'invention peuvent être mises en oeuvre comme 15 électrolytes dans de nombreux systèmes électrochimiques, tels que les générateurs, par exemple les batteries au lithium, et les systèmes de conversion électrochimique, par exemple les piles à combustible à membrane échangeuse de protons (PEMFC). D'autres caractéristiques, variantes et avantages des molécules et électrolytes selon l'invention, de leur préparation et de leur mise en oeuvre ressortiront mieux à la 20 lecture de la description, des exemples et figures qui vont suivre, donnés à titre illustratif et non limitatif de l'invention. Dans la suite du texte, les expressions « compris entre ... et ... », « allant de ... a ... » et « variant de ... à ... » sont équivalentes et entendent signifier que les bornes sont incluses, sauf mention contraire. 25 Sauf indication contraire, l'expression « comportant/comprenant un(e) » doit être comprise comme « comportant/comprenant au moins un(e) ». COMPOSES DE TYPE SULFONAMIDES DE L'INVENTION 30 Comme énoncé précédemment, les composés de type sulfonamide asymétrique selon l'invention comprennent au moins : 6 - un groupement polycyclique, Ar, formé de deux à six cycles dont l'un au moins est aromatique, lesdits cycles comprenant, indépendamment les uns des autres, de 4 à 6 chaînons, ledit groupement polycyclique pouvant inclure jusqu'à 18 hétéroatomes, en particulier choisis dans le groupe constitué de S, N et O; 5 - une chaîne aliphatique, linéaire ou ramifiée, saturée ou insaturée, ladite chaîne étant éventuellement interrompue par un ou plusieurs hétéroatomes, par un ou plusieurs métalloïdes, notamment contenant un atome de silicium, éventuellement substituée par un ou plusieurs atomes de fluor, et/ou contenant un ou plusieurs groupes choisis dans le groupe constitué des groupes hydroxyle, -NH2 et oxo ; 10 - ledit groupement Ar et ladite chaine aliphatique étant liés de manière covalente via un espaceur figuré par un motif sulfonamide -S02-NH-, ou sa forme anionique ; et, le cas échéant - un contre-cation choisi parmi les métaux alcalins et le proton H+. 15 Groupement polycyclique Dans le cadre de l'invention, on entend par « groupement polycyclique », un groupement présentant deux ou plusieurs noyaux (cycles), condensés (ortho-condensés ou ortho- et péri-condensés) les uns aux autres, c'est-à-dire présentant, deux à deux, au moins deux carbones en commun. 20 En particulier, un groupement polycyclique selon l'invention est formé de deux à six cycles, les cycles comprenant, indépendamment les uns des autres, de 4 à 6 chaînons. Le groupement polycyclique est dit aromatique dans la mesure où il comprend au moins un cycle aromatique qui est notamment impliqué dans la liaison covalente avec l'atome d'azote du motif sulfonamide. 25 Ainsi, le groupement polycyclique peut être en partie aromatique ou totalement aromatique. Le groupement polycyclique peut inclure un ou plusieurs hétéroatomes. On parle alors de « groupement polyhétérocyclique ». On entend par « (hétéro)cycle ou non de 4 à 6 chaînons », un groupe cyclique 30 insaturé, partiellement saturé ou saturé, à 4, 5 ou 6 chaînons, comprenant éventuellement un ou plusieurs hétéroatomes, en particulier choisis dans le groupe constitué de l'oxygène, le soufre et l'azote. 7 En particulier, le groupement polycyclique dit Ar est un groupement polycyclique aromatique formé de 2 à 6 cycles aromatiques fusionnés à 6 chaînons, de préférence de 2 à 6 cycles benzéniques fusionnés, avantageusement de 2 à 4 cycles benzéniques fusionnés. 5 Plus particulièrement, Ar peut présenter l'un des squelettes polycycliques suivants ou dériver de l'un des squelettes polycycliques suivants : 8 Comme énoncé précédemment, il est entendu que le groupement Ar peut être un groupement polyhétérocyclique c'est-à-dire présentant l'un des squelettes présentés ci-dessus mais dans lesquels un ou plusieurs atomes de carbone sont remplacés par un ou 5 plusieurs hétéroatomes, notamment choisis dans le groupe constitué de S, N et O. Selon un mode de réalisation particulier, Ar est un radical dérivant d'un squelette bicyclique aromatique, et plus particulièrement un radical du naphtalène ou dit encore radical naphtyle. 10 Chaîne aliphatique Au sens de l'invention une chaîne aliphatique, linéaire ou ramifiée, saturée ou insaturée peut posséder une structure d'oligomère, d'homopolymère, de copolymère ou non. 15 Un polymère peut en particulier être caractérisé via un nombre d'unité de répétition (DPn). En particulier, il peut posséder un DPn supérieur à 5. Selon un mode de réalisation, la chaîne aliphatique comprend un enchaînement linéaire d'au moins 6 liaisons covalentes. Selon un mode de réalisation particulier, elle peut est formée d'un unique 20 segment ou d'un enchaînement linéaire d'au moins deux segments de chaîne, en particulier de deux ou trois segments de chaîne de nature chimique différente. De préférence, elle consiste en une chaîne alkyle linéaire comprenant de 6 à 18 atomes de carbone, de préférence de 6 à 12 atomes de carbone, éventuellement fluorée, semifluorée (c'est-à-dire avec une alternance de motifs méthylène et perfluorométhylène), 25 voire perfluorée, et/ou éventuellement substituée par au moins un, voire plusieurs groupe(s) hydroxyle(s), et éventuellement entrecoupée par un ou plusieurs atome(s) d'oxygène. En particulier, la chaîne aliphatique est un radical octyle. En particulier, la chaîne aliphatique possède un enchainement d'au moins 5, 30 voire plus, motifs oxyde d'éthylène (0E). Motif sulfonamide 9 Dans les composés sulfonamide asymétriques selon l'invention, le motif sulfonamide peut se présenter sous forme -S02 NH- ou -S02-N--. De préférence, il s'agit de la forme anionique -S02-N-- et le composé selon l'invention comprend en outre un cation, choisi parmi le proton H+ et les métaux alcalins. 5 Lorsque le cation est choisi dans le groupe des métaux alcalins, le composé selon l'invention est alors qualifié de sel. Selon cette variante, l'atome d'azote du motif anionique sulfonamide est lié de manière covalente à un atome de carbone ou un hétéroatome du groupement polycyclique Ar. 10 Comme détaillé dans la suite du texte, de telles macromolécules peuvent être avantageusement mises en oeuvre à titre d'électrolyte dans une batterie au lithium. Métaux alcalins Au sens de l'invention le terme « métaux alcalins », désigne les éléments 15 chimiques de la première colonne du tableau périodique des éléments, et plus particulièrement choisis dans le groupe constitué du lithium, du sodium, du potassium, du rubidium, et du césium. De préférence, le métal alcalin est le lithium, le sodium ou le potassium, et plus préférentiellement le lithium 20 Selon une autre variante de réalisation de l'invention, le contre-cation représente le proton H+ et l'atome de soufre est lié de manière covalente à un atome de carbone ou un hétéroatome du groupement polycyclique Ar. De telles macromolécules peuvent être avantageusement mises en oeuvre à titre d'électrolyte dans une pile à 25 combustible à membrane échangeuse de protons (PEMIC) un électrolyseur basse température, ou une batterie redox-flow. Selon un mode de réalisation particulier, les molécules selon l'invention répondent à la formule (I) suivante : 10 (I) dans laquelle - Ar est un groupement polycyclique totalement aromatique tel que défini précédemment et de préférence représente un radical naphtyle, 5 - R1 représente une chaîne aliphatique telle que définie précédemment et - M+ est un contre-cation choisi dans le groupe des métaux alcalins et en particulier est le Li+. En particulier, R1 est une chaîne alkyle linéaire, qui comprend de 4 à 18 atomes 10 de carbone, de préférence de 6 à 16 atomes de carbone, éventuellement substituée par un ou plusieurs groupe(s) hydroxyle(s), et/ou éventuellement entrecoupée par un ou plusieurs atome(s) d'oxygène. Comme énoncé précédemment, la chaîne alkyle linéaire peut posséder un enchainement d'au moins 5, voire plus, motifs 0E. 15 A titre représentatif et non limitatif des composés de type sulfonamide selon l'invention, peuvent notamment être cités les composés suivants : H C17 S----- H 11 Préparation des composés de l'invention Les macromolécules selon l'invention peuvent être obtenues selon des voies de 5 synthèse relevant clairement des compétences de l'homme du métier. En particulier, certaines peuvent être préparées en mettant en oeuvre des méthodes de substitution ou d'addition nucléophile connues de l'homme du métier, comme détaillé ci-dessous. Ce type de réactions met en présence un précurseur du groupement polycylique, Ar, et un précurseur de la chaîne aliphatique. 10 Selon un mode de réalisation, le précurseur de Ar, est porteur d'un groupe nucléophile, par exemple de type amine, hydroxyle ou thiol et de préférence amine, et le précurseur de la chaîne aliphatique est porteur d'un groupe électrophile de type chlorure de sulfonyle. La formation, au préalable, de chacun des précurseurs peut être également à 15 considérer. A titre illustratif des méthodes que l'homme du métier peut employer pour parvenir aux molécules de l'invention, une méthode de préparation des molécules de l'invention de formule (I) est décrite ci-après et également dans les exemples qui suivent. Bien entendu, il appartient à l'homme du métier d'ajuster les conditions de 20 synthèse pour obtenir les macromolécules selon l'invention. UTILISATION DES COMPOSES SULFONAMIDE SELON L'INVENTION COMME ELECTROLYTE 25 Selon un autre de ses aspects, la présente invention se rapporte à un électrolyte comprenant, au moins un, voire étant formé d'un sel de sulfonamide asymétrique tel que défini ci-dessus. 12 L'électrolyte selon l'invention présente de bonnes propriétés de conductivité ionique. De préférence, un électrolyte de l'invention présente une conductivité ionique à 20 °C supérieure ou égale à 10-8 S/cm, en particulier comprise entre 10-7 S/cm et 101 S/cm 5 et une conductivité ionique à 150 °C supérieure ou égale à 10-5 S/cm. La conductivité ionique peut être mesurée par spectroscopie d'impédance électrochimique en tension ou en courant, d'après une méthode connue de l'homme du métier. L'électrolyte selon l'invention peut être mis en oeuvre dans un système 10 électrochimique, par exemple une batterie au lithium. La présente invention concerne ainsi, selon encore un autre de ses aspects, un système électrochimique comprenant un électrolyte selon l'invention. Dans le système électrochimique de l'invention, l'électrolyte est de préférence 15 imprégné sur un séparateur poreux tel que décrit précédemment. Le système électrochimique peut être un système générateur, convertisseur ou de stockage électrochimique. Il peut s'agir plus particulièrement d'une pile à combustible, par exemple une pile à combustible à membrane échangeuse de protons (PEMIC) ou batterie redox-flow; 20 une batterie primaire ou secondaire, par exemple une batterie au lithium, sodium ou potassium; un accumulateur lithium-air ou lithium-soufre. Selon un mode de réalisation particulier, l'électrolyte est mis en oeuvre dans une batterie, en particulier une batterie au lithium. 25 L'invention va maintenant être décrite au moyen des exemples et figures suivants, soumis à titre illustratif et non limitatif de l'invention. Figure 1 : Diagramme voltampérométrie cyclique (CV) à 10 mV/s du composé IA (exemple 1) en mode réduction (-0.12 V à +0.90 V vs Ag/Ag). 30 Figure 2 : Diagramme voltampérométrie cyclique (CV) à 10 mV/s du composé IA (exemple 1) (en mode oxydation (0,00 V à -3,10 V vs Ag/Ag). Figure 3 : Spectre 1H NMR (DMS0d6, 400 MHz) du composé IB 13 Figure 4 : Analyse calorimétrique du composé IB par DSC. 5 EXEMPLE 1 10 Synthèse des composés IA et IB selon l'invention Etape a) 0 1-117Ce- H pyridine SEC SOM SEC, 14 h T° ambiante (Composé TA) Un ballon séché au four est chargé avec du 1-aminonaphtalène (1-AN, 3,70 g, 15 25,9 mmol, 1,10 équivalent) et de la pyridine (4 mL). La solution légèrement pourpre et agitée est ensuite additionnée de chlorure de 1-octanesulfonyle (1-0SC, 5 g, 23,5 mmol) dans du DCM (1 mL), goutte à goutte à 0 ° C, pendant 15 minutes. La réaction est exothermique. Lors de l'ajout de l'OSC, la solution forme d'abord une robe claire, vert citron, puis devient magenta clair et brillant. La solution s'assombrit avec le temps. Après 20 agitation pendant 18 h, la solution est acidifiée avec du HC1 (2 M, 12 mL), induisant une séparation des phases. La phase organique est diluée avec du DCM (20 mL), séparée, puis extraite à nouveau avec du HC1 (2 M, 12 mL). La phase aqueuse est extraite à nouveau avec du DCM (2 x 10 mL). Les phases organiques sont combinées, extraites avec de l'eau et de la saumure, puis séchées sur MgSO4. Le solvant est éliminé sous vide pour obtenir le 25 produit. Un produit unique est observé par TLC (1: 1 Me0H / CHC13 comme éluant). Rendement = 7,07 g, 22,1 mmol, 94,2%. 14 La pureté de l'échantillon a été confirmée par RMN 1H (DMSO-d6, 200 MHz), (ppm): NH 9,75, Ar-H (1H) 8,27, Ar-H (2H) 7,94, Ar-H (2H) 7,82 , Ar-H (4H) 7,54, CH2S02 3,09, CH2CH2S02 1,69, CH2 (10H) 1,17, CH3 0,83. Le composé IA est caractérisé par voltammétrie cyclique en oxydation et en 5 réduction. Le voltampérogramme (CV) du composé IA (0.1 M dans l'acétonitrile) en réduction (-0.12 V to +0.90 V vs Ag/Ag+), a été mesuré à 10 mV/s (10 cycles) avec une électrode de travail en carbone vitreux et une contre-électrode de surface plus importante en carbone vitreux. L'électrode de référence est formée d'un fil d'argent immergé dans une 10 solution contenant 0,01 M d'AgNO3 et 0,1 M de tétrafluoroborate tétraéthylammonium dans de l'acétonitrile. Le voltampérogramme (CV) du composé IA (0.1 M dans l'acétonitrile) en oxydation (0,00 V to -3,10 V vs Ag/Ag+), a également été mesuré à 10 mV/s (7 cycles) avec une électrode de travail en carbone vitreux et une contre-électrode de surface plus 15 importante en carbone vitreux. L'électrode de référence est également formée d'un fil d'argent immergé dans une solution contenant 0,01 M d'AgNO3 et 0,1 M de tétrafluoroborate tétraéthylammonium dans de l' acétonitrile. Les Figures 1 et 2 rendent respectivement compte des courbes obtenues. Le composé I(A) est stable sur une fenêtre électrochimique de [-2.0V - 0.8V] 20 vs Ag/Ag+. Aucune vague significative d'oxydation n'est apparente (courant 11.1A/cm2) est observable en dessous de -2.0V vs Ag/Ag+. Le sel de lithium est ensuite obtenu comme suit : 25 Etape b) 40 °C 14 h (Composé IB) 15 Un flacon sec est chargé avec du N-(naphtyl) octanesulfonamide 1 (0,508 g, 1,59 mmol) et du CHC13 (4 ml), puis chauffé à 40°C. Le LiH est ajouté lentement (75,8 mg, 9,54 mmol, 6 équivalents) à la solution sous agitation. Le ballon est scellé et chauffé sous agitation pendant une nuit. Après 18 h, du Me0H (3 mL) est ajouté goutte à goutte au 5 mélange réactionnel. La solution est refroidie à température ambiante, concentrée sous pression réduite, puis diluée avec du propan-2-ol. La suspension résultante est filtrée sous pression réduite et le filtrat recueilli. Les solvants sont éliminés par évaporation rotative. Le composé obtenu a été analysé par RMN 1H (voir figure 3). On note la disparition du proton de sulfonamide observé dans le composé de départ. 10 Le composé IB a été caractérisé par analyse calorimétrique différentielle à balayage (DSC) sous argon et avec une vitesse de chauffe de 5 °C/min de - 20 °C à 180 °C. Les cycles sont numérotés 1,2,3. Les résultats sont présentés en figure 4. Le composé IB présente une endotherme vers 20°C et un exotherme vers 50°C, 15 signe d'une cristallisation/fusion réversible sur 3 cycles. EXEMPLE 2 Synthèse du composé IC selon l'invention 20 Etape a) CBr4 PPh3 0 0 DOM n - ambiante Un flacon est chargé avec une solution de méthoxy-PEO-OH (Mn = 500 g/mol, 5,00 g, 10 mmoles de groupes terminaux hydroxy) et CBr4 (4,97 g, 15 mmoles) dans du 25 dichlorométhane (DCM, 25 mL) et refroidi à 0°C. A cette solution incolore claire, est ajouté PPh3 (3,93 g, 15 mmoles) sous la forme d'une poudre sèche pendant 15 minutes à 0°C. On laisse la solution se réchauffer à température ambiante et on poursuit l'agitation pendant une nuit. La solution est ensuite concentrée sous pression réduite et précipitée à 16 partir d'heptane froid (1 x 75 mL) et de pentane (3 x 20 mL). Le solide est séché sous pression réduite, puis repris dans de l'éther diéthylique et filtré. L'éther diéthylique est éliminé sous pression réduite pour obtenir le produit méthoxy-PEO-Br (580 g / mol) sous la forme d'une huile jaune clair (4,26 g, 7,57 mmol, rendement 75,7%). 5 10 Etape b) o Br o n ° n ° 0 o 0 S a H o o Et 0 H 100 °C 2h Un ballon est chargé avec du méthoxy-PEO-Br (580 g / mol, 1,00 g, 1,72 mmol) dans du MeCN (5 m1). La solution est agitée pendant 1 heure à température ambiante. Au mélange 15 sous agitation, est ajouté du thioacétate de potassium (295 mg, 2,59 mmol, 1,5 équivalent) sous la forme d'une solution dans du MeCN (11 ml) / Et0H (2 m1). Le mélange réactionnel est agité à température ambiante pendant une nuit puis concentré sous pression réduite (109 à 115 mbar, 25 à 28°C). Il est ensuite ajouté de l'Et0H (10 mL), puis du NaOH 2 M (2 ml, 4 mmoles). Le milieu réactionnel est chauffé au reflux (100°C, 2 h) puis neutralisé 20 par addition de 2M de HC1 (2 mL, 4 mmol). Les composés volatils sont éliminés sous pression réduite. Le résidu huileux est repris dans du DCM et filtré pour obtenir le produit brut de méthoxy-PEO-SH sous la forme d'une huile. Etape c) 17 i:3 eq -H (4 eq 1-'1(1:i 2 5 eq IVIeCN o 0 C. 1 h 0 0 Ar-,, ':22 eq ) in T° ambiante 14 h o H o o (Composé IC) 5 Un flacon est chargé avec du méthoxy-PEO-SH (500 mg, 516 g / mol, 0,97 mmol) dans de l'acétonitirile (MeCN, 10 ml) et de l'eau déionisée (43,6 mg, 2,42 mmol, 2,5 équivalents) et l'ensemble est refroidi à 0°C. Sont ensuite ajoutés du chlorure de tétrabutylammonium (Bu4NC1, 1,077 g, 3,88 mmol, 4,0 équivalents) et du N-chlorosuccinimide (NCS, 388 mg, 29,07 mmol, 3,0 équivalents) et le mélange réactionnel est agité à 0°C pendant 1 heure. Du 10 1-amino-naphtalène (305 mg, 2,122 mmol, 2,2 équivalents) est ensuite ajouté au mélange sous agitation, qui est ensuite laissé à température ambiante. Le mélange réactionnel est agité pendant une nuit. Du MeCN (10 mL) est ajouté pour diluer le mélange. La suspension est filtrée et le précipité lavé avec du MeCN (4 x 10 mL). Les solutions sont combinées et le solvant éliminé sous pression réduite. Le produit brut est repris dans du 15 CHC13 et passé sur une colonne de gel de silice. Le solvant est évaporé et le résidu repris dans de l'eau désionisée, traité avec de l'hydroxyde de lithium monohydraté jusqu'à à un virage pH-métrique puis extrait avec du CHC13. Les phases organiques combinées sont ensuite séchées sur K2CO3 et le solvant éliminé sous pression réduite pour obtenir le produit sous la forme d'une REVENDICATIONS1. Composé de type sulfonamide asymétrique comprenant au moins: - un groupement polycyclique, Ar, formé de deux à six cycles dont l'un au moins est aromatique, lesdits cycles comprenant, indépendamment les uns des autres, de 4 à 6 chaînons, ledit groupement polycyclique pouvant inclure jusqu'à 18 hétéroatomes, en particulier choisis dans le groupe constitué de S, N et O; - une chaîne aliphatique, linéaire ou ramifiée, saturée ou insaturée, ladite chaîne étant éventuellement interrompue par un ou plusieurs hétéroatomes, par un ou plusieurs métalloïdes, éventuellement substituée par un ou plusieurs atomes de fluor, et/ou contenant un ou plusieurs groupes choisis dans le groupe constitué des groupes hydroxyle, -N112 et oxo ; - ledit groupement Ar et ladite chaine aliphatique étant liés de manière covalente via un espaceur figuré par un motif sulfonamide -S02-NH- ou sa forme anionique -S02-1\1'- ; et, le cas échéant - un contre-cation de la forme anionique du motif sulfonamide, choisi parmi les métaux alcalins et le proton H. 2. Composé selon la revendication précédente se présentant sous la forme d'un sel possédant, à titre d' espaceur, la forme anionique dudit sulfonamide -S02-1\1--, et un contre-cation, de préférence alcalin, et en particulier un atome de lithium. 3. Composé selon la revendication 1 ou 2, dans lequel ledit sulfonamide est lié audit groupement polycyclique via son atome d'azote et à ladite chaîne aliphatique via son atome de soufre. 4. Composé selon l'une quelconque des revendications précédentes dans lequel le lien covalent entre l'atome d'azote et ledit groupement polycyclique est établi via une structure aromatique formant tout ou partie dudit groupement polycyclique. 5. Composé selon l'une quelconque des revendications précédentes dans lequel ledit groupement polycyclique Ar est sous une forme condensée aromatique. 6. Composé selon l'une quelconque des revendications précédentes, dans lequel ledit groupement polycyclique Ar présente l'un des squelettes polycycliques suivants ou dérive de l'un des squelettes polycycliques suivants : 19 7. Composé selon l'une quelconque des revendications précédentes dans lequel ledit groupement polycyclique Ar est un radical dérivant d'un squelette bicyclique aromatique et plus particulièrement un radical du naphtalène. 8. Composé selon l'une quelconque des revendications précédentes dans 5 lequel la chaîne aliphatique est une chaîne alkyle linéaire comprenant de 6 à 18 atomes de carbone, de préférence de 6 à 12 atomes de carbone, éventuellement fluorée, semifluorée, voire perfluorée, et/ou éventuellement substituée par au moins un, voire plusieurs 20 groupe(s) hydroxyle(s), et éventuellement entrecoupée par un ou plusieurs atome(s) d'oxygène. 9. Composé selon l'une quelconque des revendications précédentes dans lequel la chaîne aliphatique possède une structure d'oligomère, d'homopolymère ou de 5 copolymère. 10. Composé selon l'une quelconque des revendications précédentes dans lequel la chaîne aliphatique possède un enchainement d'au moins 5, voire plus, motifs oxyde d'éthylène. 11. Composé selon l'une quelconque des revendications précédentes répondant 10 à la formule générale : (I) dans laquelle - Ar est un groupement polycyclique totalement aromatique tel que défini en revendications 1 à 7 et de préférence représente un radical naphtyle, 15 - R1 représente une chaîne aliphatique telle que définie en revendication 1 et 8 à 10 et - M+ est un contre-cation choisi dans le groupe des métaux alcalins et en particulier est le Li+. 12. Composé selon l'une quelconque des revendications précédentes de 20 formule 0 H 17 8 21 0 H et 0 13. Utilisation de la forme anionique d'un composé selon l'une quelconque des revendications précédentes à titre d'électrolyte. 5 14. Electrolyte, notamment pour systèmes électrochimiques, formé en tout ou partie par la forme anionique d'un composé selon l'une quelconque des revendications 1 à 12. 15. Système électrochimique comprenant un électrolyte selon la revendication 14. 10 16. Système électrochimique selon la revendication précédente caractérisé en ce qu'il s'agit d'un système générateur, convertisseur ou de stockage électrochimique, en particulier une pile à combustible à membrane échangeuse de protons (PEMFC) ou batterie redox-flow; une batterie primaire ou secondaire, par exemple une batterie au lithium, sodium ou potassium; un accumulateur lithium-air ou lithium-soufre. 15